Brevet FR3000420A1 — publié le 20140704

La présente invention concerne un procédé de dé fibration temporaire du bois en vue de faire pénétrer des produits de traitement en profondeur dans le coeur du bois. L'invention vise à se substituer à un procédé autoclave de traitement ou à précéder une étape de trempage dans des produits de traitement. L'invention vise à proposer une étape de traitement industriel du bois qui précède juste l'étape industrielle suivante qui est celle de faire pénétrer des produits de traitement dans le bois. L'invention vise à proposer un procédé chimique non agressif pour permettre la pénétration de produits de traitement et ce par simple contact, trempage ou pulvérisation des produits mis en contact avec le bois. Les produits de traitement sont souvent des produits dits lourds qu'il est difficile de faire pénétrer dans le bois. Ces produits de traitement confèrent au bois des qualité de durabilité ou de résistance aux intempéries, aux insectes divers et variés ou même au feu. Ils sont donc essentiellement dans la chaîne de traitement du bois lorsque le bois est travaillé en produit final à vocation de durabilité longue. A l'heure actuelle il existe deux techniques de traitement du bois L'autoclave qui est une cuve sous pression. Le bois est logé dans l'autoclave et sous la pression les produits de traitement pénètrent dans le bois. .Cette technique est consommatrice de forte énergie, nécessite un équipement industriel lourd et coûteux. Le trempage. Le bois est trempé dans un produit de trempage qui contient les dits produits traitants. Cette étape n'agit qu'en surface, elle est très faiblement efficace. L'invention vise finalement à atteindre les qualités de l'autoclave en 5 améliorant le traitement par trempage en proposant une étape de traitement préliminaire du bois tel que décrit ci après dans l'invention. Un objet de l'invention est de proposer un procédé de traitement qui soit simple, facile à réaliser, économique et qui puisse absorber un flux de quantité de bois du type de celles qui sont couramment traitées dans un cycle industriel 10 de traitement. Un objet de l'invention est de proposer un procédé qui soit efficace, qui s'intègre dans un procédé facilement de trempage traditionnel Un objet de l'invention est de diminuer le temps de traitement nécessaire pour traiter le bois. 15 Dans un aspect principal l'invention propose un procédé de traitement de dé fibration temporaire du bois dans une étape précédant le trempage du bois dans les produits de traitement. Dans un aspect le procédé de dé fibration du bois comprend les trois étapes successives décrites ci après , la quatrième étape étant celle dans un bain 20 de produits de traitement - Etape 1 : Trempage du bois dans l'eau. Durée du trempage d'au moins 5 minutes dans un environnement de température ambiante entre 5 ° et 30 ° - Etape 2 : Trempage du bois dans un bain de silicate / borate dilué à 4,5 %. Temps de trempage entre 1 à à 20 minutes selon l'épaisseur du bois - Etape 3 : Egouttage. Le bois est posé sur un tapis d'égouttage. Temps d'égouttage de 20 minutes à 1 heure dans un environnement de température entre 0 ° et 30 °. - Etape 4 : Trempage dans un bain de produits de traitements. Les produits de traitement sont typiquement des métaux lourds. Le temps de traitement dépend de la nature des métaux mais est typiquement compris entre 10 et 20 minutes. Les produits de traitement, peintures ou et/ou métaux lourds doivent être solubles. L'invention propose un mélange de silicate / borate qui par un effet d'osmose inverse va pénétrer le bois (voir étape 1 et 2). . Le mélange silicate / borate va avoir pour effet d'ouvrir les cellules de la fibre de bois et réorganiser l'agencement de ces cellules. Le traitement par les produits de traitement doit intervenir dans un temps limité après l'entrée du mélange silicate / borate. En effet si ce mélange intervient trop tard, le bois aura trop durci. Le couple silicate / borate peut être remplacé dans certaines variantes de l'invention par un mélange dont le PH est supérieur à 13. La présente invention concerne donc un produit de dé fibration du bois pour préparer et faciliter l'étape de traitement du bois par trempage du bois dans un bain de produits de traitements composés de métaux lourds ou des peintures solubles caractérisé en ce que le produit de dé fibration est un mélange silicate / borate La présente invention concerne donc un produit de dé fibration du bois pour préparer et faciliter l'étape de traitement du bois par trempage du bois 5 caractérisé en ce que le dosage du produit est compris entre 4 % et 5 % La présente invention concerne donc un produit de dé fibration du bois pour préparer et faciliter l'étape de traitement du bois par trempage du bois caractérisé en ce que le mélange silicate / borate est remplacé par un mélange de PH supérieur à 13 10 La présente invention concerne donc un procédé dé fibration du bois pour préparer et faciliter l'étape de traitement du bois par trempage du bois caractérisé en ce qu'il comprend les étapes successives suivantes : - Etape 1 : Trempage du bois dans l'eau pendant une durée du trempage d'au moins 5 minutes dans un environnement de température ambiante entre 5 ° et 15 30 ° - Etape 2 : Trempage du bois dans un bain de silicate / borate dilué à 4,5 %. Pour un temps de trempage entre là à 20 minutes selon l'épaisseur du bois - Etape 3 : Egouttage, le bois est posé sur un tapis d'égouttage, le temps d'égouttage de 20 minutes à 1 heure dans un environnement de température 20 entre 0 ° et 30 ° La présente invention concerne donc un procédé de dé fibration du bois pour préparer et faciliter l'étape de traitement du bois par trempage du bois caractérisé en ce que elle comprend l'étape de traitement qui suit - Trempage dans un bain de produits de traitements, les produits de traitement sont typiquement des métaux lourds, le temps de traitement dépend de la nature des métaux mais est typiquement compris entre 10 et 20 minutes, les produits de traitement, peintures ou et/ou métaux lourds sont solubles. La présente invention concerne donc un procédé de dé fibration du bois pour préparer et faciliter l'étape de traitement du bois par trempage du bois 10 caractérisé en ce que en étape 2 le mélange silicate / borate est remplacé par un mélange de PH supérieur à 13 On voit bien que de nombreuses variantes éventuellement susceptibles de se combiner peuvent ici être apportées sans jamais sortir du cadre de l'invention 15 tel qu'il est défini ci-après. REVENDICATIONS1- Produit de dé fibration du bois pour préparer et faciliter l'étape de traitement du bois par trempage du bois dans un bain de produits de traitements composés de métaux lourds ou des peintures solubles caractérisé en ce que le produit de dé fibration est un mélange silicate / borate 2 - Produit de dé fibration du bois pour préparer et faciliter l'étape de traitement du bois par trempage du bois selon la revendication 1 caractérisé en ce que le 10 dosage du produit est compris entre 4 % et 5 % 3 - Produit de dé fibration du bois pour préparer et faciliter l'étape de traitement du bois par trempage du bois selon la revendication 1 caractérisé en ce que le mélange silicate / borate est remplacé par un mélange de PH supérieur à 13 15 4 - Procédé de dé fibration du bois pour préparer et faciliter l'étape de traitement du bois par trempage du bois caractérisé en ce qu'il comprend les étapes successives suivantes : - Etape 1 : Trempage du bois dans l'eau pendant une durée du trempage d'au 20 moins 5 minutes dans un environnement de température ambiante entre 5 ° et 30 °- Etape 2 : Trempage du bois dans un bain de silicate / borate dilué à 4,5 %. Pour un temps de trempage entre là à 20 minutes selon l'épaisseur du bois - Etape 3 : Egouttage, le bois est posé sur un tapis d'égouttage, le temps d'égouttage de 20 minutes à 1 heure dans un environnement de température entre 0 ° et 30 ° 5 - Procédé de dé fibration du bois pour préparer et faciliter l'étape de traitement du bois par trempage du bois selon la revendication 4 caractérisé en ce que elle comprend l'étape de traitement qui suit - Trempage dans un bain de produits de traitements, les produits de traitement sont typiquement des métaux lourds, le temps de traitement dépend de la nature des métaux mais est typiquement compris entre 10 et 20 minutes, les produits de traitement, peintures ou et/ou métaux lourds sont solubles. 6- Procédé de dé fibration du bois pour préparer et faciliter l'étape de traitement du bois par trempage du bois selon la revendication 4 caractérisé en ce que en étape 2 le mélange silicate / borate est remplacé par un mélange de PH supérieur à 13